"シート積層体であって、a外側から内側に向かって、PMMA保護層、接着剤層である接着剤1およびキャリアシートから少なくとも構成される耐候安定性のキャリア積層体、b少なくとも1つの接着剤層である接着剤4ならびにc少なくとも3つの無機の、水蒸気および酸素に対するバリア効果を改善する酸化物層を含んでいるバリア積層体から少なくとも構成されていることを特徴とする前記積層体。前記接着剤層である接着剤1がエチレン-アクリレートホットメルトであり、および前記キャリアシートがポリエステルシートまたはポリオレフィンシートであることを特徴とする、請求項1に記載のシート積層体。前記キャリアシートが100~400μmの厚みを有し、前記接着剤層である接着剤1が20~80μmの厚みを有し、かつ前記PMMA層が50~400μmの厚みを有することを特徴とする、請求項1または2に記載のシート積層体。前記PMMA層が耐引掻性コーティングを有することを特徴とする、請求項1から3までのいずれか1項に記載のシート積層体。前記バリア積層体が、少なくとも3つのポリマーシート、少なくとも3つの無機酸化物層、ならびに接着剤2および/または接着剤3からなる少なくとも2つの接着剤層から少なくとも構成されていることを特徴とする、請求項1に記載のシート積層体。前記ポリマーシートが、5~50μmの厚みを有するポリエステルシートまたはポリオレフィンシートであることを特徴とする、請求項5に記載のシート積層体。前記無機酸化物層が、1.3~1.7のx値を有するSiOx層であり、かつ該酸化物層がそのつど10~100nmの厚みを有することを特徴とする、請求項1から6までのいずれか1項に記載のシート積層体。前記無機酸化物層が、1.2~1.5のx値を有するAlOx層であり、かつ該酸化物層がそれぞれ10~100nmの厚みを有することを特徴とする、請求項1から6までのいずれか1項に記載のシート積層体。前記バリア積層体が、以下の構造、PET-SiOx-接着剤2-SiOx-PET-接着剤3-PET-SiOx-接着剤2-SiOx-PET、PET-SiOx-接着剤2-SiOx-PET-接着剤3-PET-SiOx-接着剤2-SiOx-PET-接着剤3-PET-SiOx-接着剤2-SiOx-PET、またはPET-SiOx-接着剤2-SiOx-PET-SiOx-接着剤2-SiOx-PETを有することを特徴とする、請求項1から8までのいずれか1項に記載のシート積層体。前記シート積層体が、外側から内側に向かって、キャリア積層体、接着剤層である接着剤4およびバリア積層体の構造を有していること、ならびに前記バリア積層体の下側に、接着剤層である接着剤5が設けられていることを特徴とする、請求項1から9までのいずれか1項に記載のシート積層体。前記シート積層体が、少なくとも1,000Vの部分放電電圧を有し、および300nm超の範囲において80超の透明性を有することを特徴とする、請求項1に記載のシート積層体。請求項1に記載のシート積層体の製造方法であって、aポリマーシートを真空蒸着もしくはスパッタを用いて無機コーティングし、該シートを接着剤層を用いて少なくとも2つの無機コーティングされたさらなるシートと接合し、このようにして生じたバリア積層体を、積層、押出積層もしくは押出コーティングにより請求項2に記載の耐候性キャリアシートと組み合わせる、またはbポリマーシートを真空蒸着もしくはスパッタを用いて両側で無機コーティングし、該シートを接着剤層を用いて少なくとも1つの無機コーティングされたさらなるシートと接合し、このようにして生じたバリア積層体を、積層、押出積層もしくは押出コーティングにより請求項2に記載の耐候性キャリアシートと組み合わせる、またはcポリマーシートを真空蒸着もしくはスパッタを用いて両側で無機コーティングし、該シートを接着剤層を用いて少なくとも1つの両側が無機コーティングされたさらなるシートと接合し、このようにして生じたシート複合材を押出コーティングにより請求項2に記載の耐候性キャリアシートと組み合わせる、およびdaからcまでに記載された物理的真空蒸着に際して、酸化ケイ素もしくは酸化アルミニウムを電子ビームを用いて蒸着する、またはeaからcまでに記載された物理的真空蒸着に際して、酸化ケイ素もしくは酸化アルミニウムを熱により蒸着する、ことを特徴とする前記方法。包装産業、ディスプレイ技術において、および有機LEDのための、請求項1に記載のシート積層体の使用。有機光起電装置、薄膜光起電装置、および結晶シリコンモジュールにおける、請求項1に記載のバリアシートの使用。"